(57)【要約】【課題】  ガラスクロスにおいて、デラミネーションを抑制することと、ピンホールが発生を抑制することとを共に達成し得るガラスクロス、並びに、該ガラスクロスを用いたプリプレグ及びプリント配線板を提供すること。【解決手段】  複数本のガラスフィラメントからなるガラス糸を経糸及び緯糸として製織してなるガラスクロスであって、  下記式により求められるバスケットホール面積係数（Ｋ）が、２，０００以上１５，０００以下であり、かつ、  隣り合う経糸の隙間、もしくは隣り合う緯糸の隙間の少なくとも一方が４０μｍ以上、あるいは、  隣り合う経糸の隙間、及び隣り合う緯糸の隙間が共に３６μｍ以上である、ガラスクロス；  Ｋ＝  Ｂ  ／（（Ｃｔ＋Ｃｙ）／Ｗ）      式（式中、Ｂは、１ｍ2当たりのバスケットホールの総面積（ｍｍ2）であり、  Ｃｔは、経糸の織物密度（本／２５ｍｍ）であり、  Ｃｙは、緯糸の織物密度（本／２５ｍｍ）であり、  Ｗは、１ｍ2当たりのガラスクロスの質量（ｇ／ｍ2）である。）。【選択図】なし【特許請求の範囲】
【請求項１】
複数本のガラスフィラメントからなるガラス糸を経糸及び緯糸として製織してなるガラスクロスであって、
下記式により求められるバスケットホール面積係数（Ｋ）が、２，０００以上１５，０００以下であり、かつ、
隣り合う経糸の隙間、もしくは隣り合う緯糸の隙間の少なくとも一方が４０μｍ以上、あるいは、
隣り合う経糸の隙間、及び隣り合う緯糸の隙間が共に３６μｍ以上である、ガラスクロス；
Ｋ＝  Ｂ  ／（（Ｃｔ＋Ｃｙ）／Ｗ）      式
（式中、Ｂは、１ｍ2当たりのバスケットホールの総面積（ｍｍ2）であり、
Ｃｔは、経糸の織物密度（本／２５ｍｍ）であり、
Ｃｙは、緯糸の織物密度（本／２５ｍｍ）であり、
Ｗは、１ｍ2当たりのガラスクロスの質量（ｇ／ｍ2）である。）。
【請求項２】
誘電率が、５．５以下である、請求項１に記載のガラスクロス。
【請求項３】
請求項１又は２に記載のガラスクロスと、該ガラスクロスに含浸されたマトリックス樹脂とを含む、プリプレグ。
【請求項４】
請求項３に記載のプリプレグを少なくとも１層に備える、プリント配線板。
【発明の詳細な説明】
【技術分野】
【０００１】
本発明はガラスクロス、プリプレグ、及びプリント配線板に関する。
【背景技術】
【０００２】
現在、スマートフォン等の情報端末の高性能化、高速通信化に伴い、使用されるプリント配線板において、高密度化、極薄化とともに、低誘電率化、低誘電正接化が著しく進行している。
このプリント配線板の絶縁材料としては、ガラスクロスをエポキシ樹脂等の熱硬化性樹脂（以下、「マトリックス樹脂」という。）に含浸させて得られるプリプレグを積層して加熱加圧硬化させた積層板が広く使用されている。一般的なガラスクロスとしては、例えば、Ｅガラスクロスが挙げられる（特許文献１参照）。上記の高速通信基板に使用されるマトリックス樹脂の誘電率は３程度であるのに対し、Ｅガラスクロスの誘電率は６．７程度であり、積層板とした時の高い誘電率の問題が顕在化してきている。
【０００３】
そのため、Ｅガラスとは異なるガラス組成のＤガラス、ＮＥガラス、Ｌガラス、シリカガラス（Ｑガラス）等の低誘電率のガラスクロスが提案されている（例えば、特許文献２）。この低誘率化により、インピーダンスの整合性の観点から導体回路の厚銅化、さらには高密度及び高多層化に伴うスルーホール数、インナービアホール数の増加が起こるため、マトリックス樹脂の導体回路及びスルーホール等の埋め込み性向上が、耐熱性維持に必要である。
【０００４】
同時に伝送速度の高速化に伴い、さらなる高周波化が進み、ガラスクロスの不均一性に起因するＳｋｅｗと呼ばれる伝送速度の不安定化の改善を目的に高開繊と言われる手法等により、ガラスクロスの粗密、特にガラス糸の無い部分を少なくして面方向の均一化を図っている。
【先行技術文献】
【特許文献】
【０００５】
【特許文献１】特開２００１−３２９４４９号公報
【特許文献２】特開２００６−２３２９５２号公報
【発明の概要】
【発明が解決しようとする課題】
【０００６】
しかしながら、面方向の均一化に伴い、マトリックス樹脂がガラスクロスを中心としてバターコート状に塗布され、本来、補完し合う表裏の樹脂層の含浸不足が顕在化するために、積層板としたときにデラミネーション（すなわち、膨れやクラック）が発生するという課題がある。デラミネーションの発生は、複雑な導体回路等への埋め込み性が低いことを表し、プリント配線板の材料としての絶縁信頼性を低下させる。
また、ガラスクロスを用いて樹脂を含浸させプリプレグを作製する際に、一定頻度でピンホールが発生し、プリプレグの品質が低下することがある。
【０００７】
本発明は、上記課題に鑑みてなされたものであり、ガラスクロス中のガラス糸の無い部分と、面方向の均一性とを適正化したガラスクロスにおいて、デラミネーションを抑制することと、ピンホールが発生を抑制することとを共に達成し得るガラスクロス、並びに、該ガラスクロスを用いたプリプレグ及びプリント配線板を提供することを目的とする。
【課題を解決するための手段】
【０００８】
本発明者らは、前記課題を解決するために検討した結果、各種ガラスクロスの質量と織物密度に適したバスケットホールの総面積が所定の範囲であり、かつ、隣り合うガラス糸の隙間が所定の範囲であることにより、上記課題を解決できることを見出し、本発明の完成に至った。
【０００９】
すなわち本発明は、以下のとおりである。
［１］
複数本のガラスフィラメントからなるガラス糸を経糸及び緯糸として製織してなるガラスクロスであって、
下記式により求められるバスケットホール面積係数（Ｋ）が、２，０００以上１５，０００以下であり、かつ、
隣り合う経糸の隙間、もしくは隣り合う緯糸の隙間の少なくとも一方が４０μｍ以上、あるいは、
隣り合う経糸の隙間、及び隣り合う緯糸の隙間が共に３６μｍ以上である、ガラスクロス；
Ｋ＝  Ｂ  ／（（Ｃｔ＋Ｃｙ）／Ｗ）      式
（式中、Ｂは、１ｍ2当たりのバスケットホールの総面積（ｍｍ2）であり、
Ｃｔは、経糸の織物密度（本／２５ｍｍ）であり、
Ｃｙは、緯糸の織物密度（本／２５ｍｍ）であり、
Ｗは、１ｍ2当たりのガラスクロスの質量（ｇ／ｍ2）である。）。
［２］
誘電率が、５．５以下である、［１］に記載のガラスクロス。
［３］
［１］又は［２］に記載のガラスクロスと、該ガラスクロスに含浸されたマトリックス樹脂とを含む、プリプレグ。
［４］
［３］に記載のプリプレグを少なくとも１層に備える、プリント配線板。
【発明の効果】
【００１０】
本発明によれば、デラミネーション及びピンホールの発生を抑制できるプリプレグ及びプリント配線板、又はこれらの積層板等の基板（以下、単に「基板」ともいう）を作製することができるガラスクロスを提供することができる。また、本発明によれば、かかるガラスクロスを用いたプリプレグ及びプリント配線板を提供することができる。
【発明を実施するための形態】
【００１１】
以下、本発明の実施の形態（以下、「本実施形態」という。）について詳細に説明するが、本発明はこれに限定されるものではなく、その要旨を逸脱しない範囲で様々な変形が可能である。
【００１２】
〔ガラスクロス〕
本実施形態のガラスクロスは、複数本のガラスフィラメントからなるガラス糸を経糸及び緯糸として製織してなるガラスクロスである。
【００１３】
また、本実施形態のガラスクロスは、下記式により求められるバスケットホール面積係数（Ｋ）が、２，０００以上１５，０００以下であり、かつ、少なくとも隣り合う経糸、もしくは緯糸の隙間が４０μｍ以上であるか、或いは、経糸、緯糸ともに隙間が３６μｍ以上である。
すなわち、本実施形態のガラスクロスは、下記式により求められるバスケットホール面積係数（Ｋ）が、２，０００以上１５，０００以下であり、かつ、
隣り合う経糸の隙間、もしくは隣り合う緯糸の隙間の少なくとも一方が４０μｍ以上、或いは、
隣り合う経糸の隙間、及び隣り合う緯糸の隙間が共に３６μｍ以上である。
【００１４】
Ｋ＝  Ｂ  ／（（Ｃｔ＋Ｃｙ）／Ｗ）      式
（式中、Ｂは、１ｍ2当たりのバスケットホールの総面積（ｍｍ2）であり、
Ｃｔは、経糸の織物密度（本／２５ｍｍ）であり、
Ｃｙは、緯糸の織物密度（本／２５ｍｍ）であり、
Ｗは、１ｍ2当たりのガラスクロスの質量（ｇ／ｍ2）である。）
【００１５】
積層板に使用されるガラスクロスには、通常Ｅガラス（無アルカリガラス）と呼ばれるガラスが使用されるが、本実施形態のガラスクロスにおいては、特に誘電率が５．５以下のＬガラス、ＮＥガラス、Ｄガラス、シリカガラス、石英ガラス等を使用することが好ましく、これらのガラスを使用することにより低誘電率のガラスクロスが得られ、伝送信号の安定化が達成される。
本実施形態のガラスクロスの誘電率は、好ましくは５．５以下、より好ましくは５．０以下である。
【００１６】
本実施形態におけるバスケットホールとは、経糸と緯糸に挟まれた隙間を指す。
一般的に、糸の太さの大小を示す番手が大きいガラス糸を使用して高質量のガラスクロスを製造する場合、バスケットホールの面積は小さくなる傾向にある。一方、番手が小さいガラス糸を使用する場合は、バスケットホールの面積が大きくなる傾向にある。また、同じ番手であり、かつ、同じ織物密度の糸を使用したとしても開繊状態（すなわち、糸の扁平の程度）等によってバスケットホールの面積に差が生じ、特に番手が小さいガラス糸を使用した場合はその差が顕著になる。
ガラスクロスの質量、並びに、バスケットホールの面積及び総面積には、ガラス糸の番手と織物の密度とに密接な関係があり、各種ガラスクロスのスタイルにおいて適正なバスケットホール面積を導くことが必要である。経糸及び緯糸の総織物密度をガラスクロスの質量にて除した値によって、バスケットホールの総面積を除して算出したバスケットホール面積係数（Ｋ）を、特定範囲に設定することにより、バスケットホールの１つ１つの面積及びバスケットホールの総面積の大小だけでなく、ガラスクロスの質量を決定するガラス糸の番手と織物密度を考慮して、ガラスクロスのバスケットホールの面積を適正化することできる。
さらに、少なくとも隣り合う経糸、もしくは隣り合う緯糸の隙間を４０μｍ以上、或いは隣り合う経糸、隣り合う緯糸ともに隙間を３６μｍ以上とすることにより、バスケットホールの形状をも適正化することができる。
【００１７】
すなわち、バスケットホール面積係数（Ｋ）と隣り合う糸同士の隙間を特定範囲に設定することによってガラスクロスのバスケットホールの面積と形状が適正化され、バスケットホール面積係数（Ｋ）がプリプレグのピンホール品質と基板のデラミネーション発生の抑制に対し重要であることを見出した。ここでいうバスケットホールの面積とは、ガラスクロスロールを引き出し、任意の位置から１００ｍｍ×１００ｍｍを切り出し、走査型電子顕微鏡でガラスクロスの表面を観察し、全てのバスケットホールの面積を隣り合う糸同士の隙間から測定し、その平均面積を指す。さらにバスケットホールの総面積とは、織物密度から算出される、１ｍ2当たりのバスケットホール数に平均面積を乗じた値を指す。
バスケットホールの総面積は、具体的には実施例に記載の方法によって求めることができる。
【００１８】
バスケットホール面積係数（Ｋ）は、２，０００以上１５，０００以下であり、好ましくは３，０００以上１４，０００以下であり、より好ましくは４，０００以上１４，０００以下であり、さらに好ましくは１２，５００以上１３，５００以下である。
バスケットホール面積係数（Ｋ）が２，０００未満の場合、ガラスクロスに樹脂を含浸させてプリプレグを作製した際、構成されるガラス糸と織物密度の関係に対して、１つ１つのバスケットホール面積が小さくなり、ガラスクロスの面方向の均一性は向上するが、ガラスクロスを中心として補完し合う表裏のマトリックス樹脂の含浸が困難となり、得られるプリプレグを使用して積層する際にデラミネーションが発生しやすくなる傾向にある。
また、バスケットホール面積係数（Ｋ）が１５，０００より大きい場合、構成されるガラス糸と織物密度の関係に対して、１つ１つのバスケットホール面積が大きくなり、プリプレグを得る際にピンホールの発生や面方向の不均一性が起こりやすくなる傾向にある。
同時に、少なくとも隣り合う経糸、もしくは緯糸の隙間が４０μｍより小さい、或いは、隣り合う経糸、隣り合う緯糸ともに隙間が３６μｍより小さい場合、ガラスクロスを中心として補完し合う表裏のマトリックス樹脂の含浸がさらに困難となり、特に、溶融粘度の低い樹脂を組み合わせて、得られるプリプレグを使用して積層する際にデラミネーションが発生しやすくなる傾向にある。
すなわち、バスケットホール面積係数（Ｋ）は、２，０００以上１５，０００以下であり、かつ少なくとも隣り合う経糸、もしくは緯糸の隙間を４０μｍ以上にする、或いは、隣り合う経糸、隣り合う緯糸ともに隙間を３６μｍ以上とすることにより、ガラスクロスからプリプレグ及び積層体を製造する際に、ピンホールが発生しにくく、かつ、デラミネーションが発生しにくくなる傾向にある。ピンホールとは、バスケットホール部分に樹脂が埋まらずに生じた空隙欠陥を指す。通常、バスケットホールの面積を小さくすると、ピンホールは生じにくくなるが、ガラスクロスを中心として補完し合う表裏のマトリックス樹脂の含浸が困難となり、高温多層成型時のデラミネーションが生じ易くなる。
【００１９】
バスケットホール面積係数（Ｋ）は、ガラスクロスを構成するガラス糸の織物密度、ガラスクロスの質量、及びバスケットホールの総面積を制御することによって、２，０００以上１５，０００以下に制御することができる。
【００２０】
バスケットホールの総面積及び隣り合う糸同士の隙間を制御する方法としては、例えば、整経、製織、脱糊、処理、及び開繊の工程において、張力と加工条件とを管理する方法が挙げられる。
張力と加工条件とを管理する方法として、具体的には、ガラスクロスを構成する全ての経糸の張力をモニタリングし、張力が管理値から外れる経糸を除去する方法、整経時の糊付着量、製織時の回転数、脱糊時の昇温速度、開繊工程の水圧を一定にする方法等が挙げられる。
経糸の張力を一定範囲にすることで、経糸の集束状態を制御でき、糸幅を一定に保つことができる。また、整経時の糊付着量を一定にすることで、開繊工程での開繊効果を制御でき、経糸及び緯糸の糸幅を一定に保つことができる。また、製織時の回転数を一定にすることで、緯糸の張力を制御でき、開繊工程での開繊効果を制御でき、緯糸の糸幅を一定に保つことができる。また、脱糊時の昇温速度を一定の範囲にすることで、脱糊工程後の残留糊量を制御でき、開繊工程での開繊効果を制御でき、経糸及び緯糸の糸幅を一定に保つことができる。また、開繊工程の水圧を一定にすることで、開繊効果を制御でき、経糸及び緯糸の糸幅を一定に保つことができる。
【００２１】
これらの張力と加工条件を管理することで、バスケットホールの総面積及び隣り合う糸同士の隙間を制御することができる。
バスケットホールの総面積は、開繊工程での水圧を強くすることによって、小さくなるように制御される。開繊工程での水圧は、織物密度やガラスクロスの質量に応じて適宜調整すればよく、例えば、ガラスクロスの質量が小さい場合には、水圧を小さくすればよい。
【００２２】
ガラスクロスの質量（目付けともいう）は、ガラス糸を構成するフィラメントの数を調整することにより制御することができ、フィラメント数が大きいほど、ガラスクロスの質量も大きくなる。
ガラスクロスの質量は、バスケットホール面積係数（Ｋ）が２，０００以上１５，０００以下となるよう調整すればよいが、通常５〜２００ｇ／ｍ2であり、好ましくは１０〜１５０ｇ／ｍ2であり、より好ましくは１５〜１００ｇ／ｍ2である。
ガラスクロスの質量は、具体的には実施例に記載の方法により求めることができる。
【００２３】
織物密度は、バスケットホール面積係数（Ｋ）が２，０００以上１５，０００以下となるよう、適宜好適な織物密度のガラス糸を選択すればよい。織物密度は、通常５〜１００本／２５ｍｍであり、好ましくは２０〜８０本／２５ｍｍであり、より好ましくは４０〜７０本／２５ｍｍである。
織物密度は、具体的には実施例に記載の方法により求めることができる。
【００２４】
本実施形態におけるガラスフィラメントの平均フィラメント径は、好ましくは３．０〜９．０μｍである。また、本実施形態におけるガラス糸のフィラメント数は、好ましくは２０〜４００本である。さらにまた、ガラスクロスの厚さは、好ましくは７〜２００μｍである。
【００２５】
ガラスクロスの織り構造については、特に限定されないが、例えば、平織り、ななこ織り、朱子織り、綾織り、等の織り構造が挙げられる。さらに異種のガラス糸を用いた混織構造でもよい。このなかでも、平織り構造が好ましい。
【００２６】
ガラスクロスを構成するガラス糸（ガラスフィラメントを含む）は、好ましくはシランカップリング剤により表面処理される。シランカップリング剤としては、例えば、下記の一般式（１）で示されるシランカップリング剤を使用することが好ましい。
【００２７】
Ｘ（Ｒ）3-nＳｉＹn            ・・・（１）
【００２８】
式（１）中、Ｘはアミノ基及び不飽和二重結合基のうち少なくとも１つを有する有機官能基であり、Ｙは、各々独立して、アルコキシ基であり、ｎは１以上３以下の整数であり、Ｒは、メチル基、エチル基及びフェニル基からなる群より選ばれる基である。
【００２９】
Ｘは、アミノ基及び不飽和二重結合基のうち少なくとも３つ以上を有する有機官能基であることがより好ましく、Ｘは、アミノ基及び不飽和二重結合基のうち少なくとも４つ以上を有する有機官能基であることがさらに好ましい。
上記のアルコキシ基としては、何れの形態も使用できるが、ガラスクロスへの安定処理化のためには、炭素数５以下のアルコキシ基が好ましい。
【００３０】
具体的に使用できるシランカップリング剤としては、例えば、Ｎ−β−（Ｎ−ビニルベンジルアミノエチル）−γ−アミノプロピルトリメトキシシラン及びその塩酸塩、Ｎ−β−（Ｎ−ビニルベンジルアミノエチル）−γ−アミノプロピルメチルジメトキシシラン及びその塩酸塩、Ｎ−β−（Ｎ−ジ（ビニルベンジル）アミノエチル）−γ−アミノプロピルトリメトキシシラン及びその塩酸塩、Ｎ−β−（Ｎ−ジ（ビニルベンジル）アミノエチル）−Ｎ−γ−（Ｎ−ビニルベンジル）−γ−アミノプロピルトリメトキシシラン及びその塩酸塩、Ｎ−β−（Ｎ−ベンジルアミノエチル）−γ−アミノプロピルトリメトキシシラン及びその塩酸塩、Ｎ−β−（Ｎ−ベンジルアミノエチル）−γ−アミノプロピルトリ同エトキシシラン及びその塩酸塩、γ−（２−アミノエチル）アミノプロピルトリメトキシシラン、γ−（２−アミノエチル）アミノプロピルトリエトキシシラン、アミノプロピルトリメトキシシラン、ビニルトリメトキシシラン、メタクリロキシプロピルトリメトキシシラン、アクリロキシプロピルトリメトキシシラン等の公知の単体、又はこれらの混合物が挙げられる。
【００３１】
シランカップリング剤の分子量は、好ましくは１００〜６００であり、より好ましくは１５０〜５００であり、さらに好ましくは２００〜４５０である。
このなかでも、分子量が異なる２種類以上のシランカップリング剤を用いることが好ましい。分子量が異なる２種類以上のシランカップリング剤を用いてガラス糸表面を処理することにより、ガラス表面での処理剤密度が高くなり、マトリックス樹脂との反応性がさらに向上する傾向にある。
ガラスクロスの強熱減量値は、好ましくは０．１０質量％以上１．２０質量％以下であり、より好ましくは０．１１質量％以上１．１０質量％以下であり、さらに好ましくは０．１２質量％以上１．００質量％以下である。
【００３２】
強熱減量値が０．１０質量％以上１．２質量％以下であることにより、従来よりもプリプレグの搬送性（ハンドリング性）を改善できる。また、樹脂とガラスクロスが界面ではがれやすくなることに由来する基板の絶縁信頼性の低下を抑制でき、また、メッキ液がガラスクロスに染み込むことに由来する基板の絶縁信頼性の低下を抑制できる傾向にある。
【００３３】
ここでいう「強熱減量値」とは、ＪＩＳ  Ｒ  ３４２０に記載されている方法に従って測定することができる。すなわち、まずガラスクロスを１１０℃の乾燥機の中に入れ、６０分間乾燥する。乾燥後、ガラスクロスをデシケータに移し、２０分間置き、室温まで放冷する。放冷後、ガラスクロスを０．１ｍｇ以下の単位で量る。次に、ガラスクロスをマッフル炉で６２５℃、２０分間加熱する。マッフル炉で加熱後、ガラスクロスをデシケータに移し、２０分間置き、室温まで放冷する。放冷後、ガラスクロスを０．１ｍｇ以下の単位で量る。以上の測定方法で求める強熱減量値により、ガラスクロスのシランカップリング剤処理量を定義する。
【００３４】
〔ガラスクロスの製造方法〕
本実施形態のガラスクロスの製造方法は、特に限定されないが、例えば、シランカップリング剤の濃度が０．１〜３．０ｗｔ％である処理液によってほぼ完全にガラスフィラメントの表面をシランカップリング剤で覆う被覆工程と、加熱乾燥によりシランカップリング剤をガラスフィラメントの表面に固着させる固着工程と、ガラスクロスのガラス糸を開繊する開繊工程と、を有する方法が好適に挙げられる。
シランカップリング剤を溶解又は分散させる溶媒としては、水、又は有機溶媒の何れも使用できるが、安全性、地球環境保護の観点から、水を主溶媒とすることが好ましい。水を主溶媒とした処理液を得る方法としては、シランカップリング剤を直接水に投入する方法、シランカップリング剤を水溶性有機溶媒に溶解させて有機溶媒溶液とした後に該有機溶媒溶液を水に投入する方法、の何れかの方法が好ましい。シランカップリング剤の処理液中での水分散性、安定性を向上させるために、界面活性剤を併用することも可能である。
【００３５】
処理液をガラスクロスに塗布する方法としては、（ア）処理液をバスに溜め、ガラスクロスを浸漬、通過させる方法（以下、「浸漬法」という。）、（イ）ロールコーター、ダイコーター、またはグラビアコーター等で処理液をガラスクロスに直接塗布する方法、等が可能である。上記（ア）の浸漬法にて塗布する場合は、ガラスクロスの処理液への浸漬時間を０．５秒以上、１分以下に選定することが好ましい。
また、ガラスクロスに処理液を塗布した後、溶媒を加熱乾燥させる方法としては、熱風、電磁波等公知の方法が挙げられる。
【００３６】
加熱乾燥温度は、シランカップリング剤とガラスとの反応が十分に行われるように、好ましくは９０℃以上であり、より好ましくは１００℃以上である。また、加熱乾燥温度は、シランカップリング剤が有する有機官能基の劣化を防ぐために、好ましくは３００℃以下であり、より好ましくは２００℃以下である。
【００３７】
また、開繊工程の開繊方法としては、特に限定されないが、例えば、ガラスクロスを、スプレー水（高圧水開繊）、バイブロウォッシャー、超音波水、マングル等で開繊加工する方法が挙げられる。バスケットホールの総面積を一定の範囲に保つためには、スプレー水により開繊工程を行うことが好ましい。
スプレー水で開繊する場合、水圧は適宜設定すればよく、ガラスクロスに存在するバスケットホールの総面積を調整するために、水圧は一定にすることが好ましい。ここで、水圧を一定にするとは、開繊を実施するために設定したスプレーの水圧と、実際の水圧の最大値、最小値との差を小さくすることを指す。開繊工程前後においても、加熱乾燥させる工程を有していてもよい。
【００３８】
〔プリプレグ〕
本実施形態のプリプレグは、上記ガラスクロスと、該ガラスクロスに含侵されたマトリックス樹脂と、を有する。これにより、ピンホール品質に優れ、基板のデラミネーションの発生が抑制されたプリプレグを提供することができる。
【００３９】
マトリックス樹脂としては、熱硬化性樹脂、熱可塑性樹脂の何れも使用可能である。熱硬化性樹脂としては、特に限定されないが、例えば、ａ）エポキシ基を有する化合物と、エポキシ基と反応するアミノ基、フェノール基、酸無水物基、ヒドラジド基、イソシアネート基、シアネート基、及び水酸基等の少なくとも１つを有する化合物と、を、無触媒で、又は、イミダゾール化合物、３級アミン化合物、尿素化合物、燐化合物等の反応触媒能を持つ触媒を添加して、反応させて硬化させるエポキシ樹脂；ｂ）アリル基、メタクリル基、及びアクリル基の少なくとも１つを有する化合物を、熱分解型触媒、または光分解型触媒を反応開始剤として使用して、硬化させるラジカル重合型硬化樹脂；ｃ）シアネート基を有する化合物と、マレイミド基を有する化合物と、を反応させて硬化させるマレイミドトリアジン樹脂；ｄ）マレイミド化合物と、アミン化合物と、を反応させて硬化させる熱硬化性ポリイミド樹脂；ｅ）ベンゾオキサジン環を有する化合物を加熱重合により架橋硬化させるベンゾオキサジン樹脂等が例示される。
【００４０】
また、熱可塑性樹脂としては、特に限定されないが、例えば、ポリフェニレンエーテル、変性ポリフェニレンエーテル、ポリフェニレンサルファイド、ポリスルホン、ポリエーテルスルフォン、ポリアリレート、芳香族ポリアミド、ポリエーテルエーテルケトン、熱可塑性ポリイミド、不溶性ポリイミド、ポリアミドイミド、フッ素樹脂等が例示される。また、熱硬化性樹脂と、熱可塑性樹脂を併用してもよい。
【００４１】
〔プリント配線板〕
本実施形態のプリント配線板は、上記プリプレグを有する。これにより、高品質であり、デラミネーションの発生が抑制されたプリント配線板を提供することができる。
【実施例】
【００４２】
次に、本発明を実施例、比較例によって本発明をさらに詳細に説明する。本発明は、以下の実施例によって何ら限定されるものではない。
【００４３】
（実施例１）
ガラスクロス（ガラスフィラメントの平均フィラメント径５．０μｍ、フィラメント数１００本、経糸の織物密度６５本／２５ｍｍ、緯糸の織物密度６７本／２５ｍｍ、質量２６ｇ／ｍ2）を、Ｎ−β−（Ｎ−ビニルベンジルアミノエチル）−γ−アミノプロピルトリメトキシシランの塩酸塩（東レダウコーニング株式会社製；Ｚ６０３２）を水に分散させた処理液に浸漬し、加熱乾燥した。次に、水圧を５．０±０．１ｋｇ／ｃｍ2の水圧に調整したスプレーで高圧水開繊を実施し、加熱乾燥して、強熱減量値０．６％の製品を得た。
【００４４】
（実施例２）
ガラスクロス（ガラスフィラメントの平均フィラメント径５．０μｍ、フィラメント数２００本、経糸の織物密度５２．５本／２５ｍｍ、緯糸の織物密度５２．５本／２５ｍｍ、質量４１．５ｇ／ｍ2）を、Ｎ−β−（Ｎ−ビニルベンジルアミノエチル）−γ−アミノプロピルトリメトキシシランの塩酸塩（東レダウコーニング株式会社製；Ｚ６０３２）を水に分散させた処理液に浸漬し、加熱乾燥した。次に、水圧を５．０±０．１ｋｇ／ｃｍ2の水圧に調整したスプレーで高圧水開繊を実施し、加熱乾燥して強熱減量値０．４％の製品を得た。
【００４５】
（比較例１）
ガラスクロス（ガラスフィラメントの平均フィラメント径５．０μｍ、フィラメント数１００本、経糸の織物密度５５本／２５ｍｍ、緯糸の織物密度５５本／２５ｍｍ、質量２２ｇ／ｍ2）を、Ｎ−β−（Ｎ−ビニルベンジルアミノエチル）−γ−アミノプロピルトリメトキシシランの塩酸塩（東レダウコーニング株式会社製；Ｚ６０３２）を水に分散させた処理液に浸漬し、加熱乾燥した。次に、水圧を５．０±０．３ｋｇ／ｃｍ2の水圧に調整したスプレーで高圧水開繊を実施し、加熱乾燥して強熱減量値０．６％の製品を得た。
【００４６】
（比較例２）
ガラスクロス（ガラスフィラメントの平均フィラメント径５．０μｍ、フィラメント数２００本、経糸の織物密度５２．５本／２５ｍｍ、緯糸の織物密度５２．５本／２５ｍｍ、質量４１．５ｇ／ｍ2）を、Ｎ−β−（Ｎ−ビニルベンジルアミノエチル）−γ−アミノプロピルトリメトキシシランの塩酸塩（東レダウコーニング株式会社製；Ｚ６０３２）を水に分散させた処理液に浸漬し、加熱乾燥した。次に、水圧を１０．０±０．１ｋｇ／ｃｍ2の水圧に調整したスプレーで高圧水開繊を実施し、加熱乾燥して強熱減量値０．６％の製品を得た。
【００４７】
＜ガラスクロスのバスケットホールの評価方法＞
走査型電子顕微鏡により、ガラスクロスの任意の位置の１００ｍｍ×１００ｍｍを観察し、すべてのバスケットホールの面積を隣り合う糸同士の隙間から計測し、その平均値を算出し、バスケットホールの平均面積を求めた。
さらに、１ｍ2当たりのバスケットホール数を織物密度から算出し、バスケットホールの平均面積に乗じて、バスケットホールの総面積を求めた。
【００４８】
＜ガラスクロスのフィラメント径の評価方法＞
ガラスクロスの任意の位置のガラス糸束３０本の断面を走査型電子顕微鏡で観察し、その平均値を算出し、平均フィラメント径を求めた。
【００４９】
＜ガラスクロスの織物密度の評価方法＞
ＪＩＳ  Ｒ  ３４２０の７．９に準じて、織物分解鏡を用いて、２５ｍｍ当たりの経糸及び緯糸の糸本数を測定し、それぞれの方向ごとに測定された３回の測定値の平均値を織物密度として求めた。
【００５０】
＜ガラスクロスの質量の評価方法＞
ＪＩＳ  Ｒ  ３４２０の７．２に準じて、面積１００ｃｍ2の正方形の型板を用いてカッターにて試験片を採取し、０．１ｍｇ以下の感量を備えたはかりにて試験片の質量を量る。測定した質量と面積から、１ｍ２当たりの質量（ｇ／ｍ2）を算出し、ガラスクロスの質量を求めた。
【００５１】
＜プリプレグの作製方法とプリプレグのピンホール品質の評価方法＞
上記の実施例及び比較例で得たガラスクロスに、ポリフェニレンエーテル樹脂ワニス（変性ポリフェニレンエーテル樹脂３０質量部、トリアリルイソシアヌレート１０質量部、トルエン５０質量部、触媒０．１質量部の混合物）を含浸させ、１２０℃で２分間乾燥後プリプレグを得た。作製したプリプレグの任意の５００ｍｍ×５００ｍｍを、携帯型顕微鏡で観察し、ピンホール個数を求めた。ピンホール個数が少ないほど、高品質であることを表す。
【００５２】
＜多層基板の作製方法＞
内層コア基板として厚さ３５μｍ銅箔の０．４ｍｍ厚両面板を作成し、常法に従い、その両面の銅箔上に配線パターンを作成して、内層コア基板を得た。上述のようにして得られたプリプレグを該コア基板の両層に１枚ずつ積層し、さらに上下に厚さ１２μｍの銅箔を重ね、２００℃、４０ｋｇ／ｃｍ2で６０分間加熱加圧して多層基板を得た。
【００５３】
＜多層基板のデラミネーション性の評価方法＞
上記のようにして基板を作製し、表面の銅箔をエッチング液にて除去後、温度１２１℃、湿度１００％（２気圧）下に１週間暴露し、取り出し後、２８８℃のハンダ浴に２０秒浸漬し、基板上の膨れやクラックの有無を目視確認した。表１中、基板上の膨れやクラックが見られないものを○とし、基板上の膨れやクラックが見られたものを×として示した。
【００５４】
＜基板の誘電率の評価方法＞
上記のようにして作成したプリプレグを使用して樹脂含量が６０体積％となるように基板を作製し、銅箔を除去して誘電率評価のための試料を得た。得られた試料の周波数１ＧＨｚにおける誘電率を、インピーダンスアナライザー（Ａｇｉｌｅｎｔ  Ｔｅｃｈｎｏｌｏｇｉｅｓ社製）を用いて測定した。得られた基板誘電率からガラスクロスの体積分率、及びマトリックス樹脂誘電率２．５をもとにガラスクロスの誘電率を算出した。
【００５５】
実施例と比較例で作製したガラスクロスの評価結果を表１にまとめた。
【００５６】
【表１】
2019031750.tif 000002
【００５７】
実施例のガラスクロスは、低誘電率で、デラミネーションを抑制することができ、ピンホール品質に優れていることが分かった。
【産業上の利用可能性】
【００５８】
本発明のガラスクロスは、電子及び電気分野で使用されるプリント配線板に用いられる基材として産業上の利用可能性を有する。